(57)【要約】  針状の突起部と、この突起部を支持する支持基板とを備え、前記突起部は、少なくともキトサンと有機酸を含み、生体に低負荷であり皮膚に穿刺した後に微細な形状を維持することが可能な針状体。
2013129028.tif 000002
【特許請求の範囲】
【請求項１】
針状の突起部と、この突起部を支持する支持基板とを備え、
前記突起部は、少なくともキトサンとクエン酸を含むことを特徴とする針状体。
【請求項２】
前記キトサンは、キトサン、キチン・キトサン、キチン・キトサン誘導体、グルコサミン、グルコサミン誘導体からなる群から選ばれる少なくとも１つ以上の材料であることを特徴とする請求項１記載の針状体。
【請求項３】
前記クエン酸の量が０．５質量％以上４０質量％以下の範囲内であることを特徴とする請求項１記載の針状体。
【請求項４】
前記クエン酸の量が０．５質量％以上３０質量％以下の範囲内であることを特徴とする請求項１記載の針状体。
【請求項５】
前記突起部と前記支持基板とは同じ組成の材料からなることを特徴とする請求項１記載の針状体。
【請求項６】
前記突起部は、高さ１０μｍ以上１０００μｍ以下の針形状を有することを特徴とすることを特徴とする請求項１記載の針状体。
【請求項７】
針状の突起部とこの突起部を支持する支持基板とを備える針状体の製造方法であって、
（ａ）針状の凹部を備えた凹版を準備する工程と、
（ｂ）キトサンおよび酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固化物を得る工程と、
（ｅ）前記針状体材料からなる固化物を前記凹版から脱離する工程と
（ｆ）脱離した前記針状体材料からなる固化物中をアルコール水溶液に浸漬する工程と
を含む針状体の製造方法。
【請求項８】
前記アルコールは、エタノール、メタノールまたはプロパノールから選択される請求項７記載の針状体の製造方法。
【請求項９】
前記アルコール水溶液の濃度は、５０〜９０質量％である請求項７または８記載の針状体の製造方法。
【請求項１０】
前記（ｆ）の工程が、濃度の高いアルコール水溶液とそれより濃度の低いアルコール水溶液に順次浸漬する複数段階の工程である請求項７記載の針状体の製造方法。
【請求項１１】
前記キトサンは、キトサン、キチン・キトサン、キチン・キトサン誘導体、グルコサミン、グルコサミン誘導体からなる群から選ばれた１つ以上の材料を含む請求項７記載の針状体の製造方法。
【請求項１２】
前記酸が、前記酸は、酢酸、コハク酸、クエン酸、乳酸、酒石酸、グリオキシル酸、ピルビン酸、オキサロコハク酸、オキサロ酢酸、アセト酢酸、レブリン酸、オキソグルタル酸、塩酸、硫酸またはその水和物から選ばれる少なくとも一つ以上の酸である請求項７記載の針状体の製造方法。
【請求項１３】
針状の突起部とこの突起部を支持する支持基板とを備える針状体の製造方法であって、
（ａ）針状の凹部を備えた凹版を準備する工程と、
（ｂ）キトサンおよび酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固化物を得る工程と、
（ｅ）前記針状体材料からなる固化物を前記凹版から脱離する工程と
（ｆ）脱離した前記針状体材料からなる固化物中のキトサンをアセチル化する工程と
を含む針状体の製造方法。
【請求項１４】
前記キトサンは、キトサン、キチン・キトサン、キチン・キトサン誘導体、グルコサミン、グルコサミン誘導体からなる群から選ばれた１つ以上の材料を含む請求項１３記載の針状体の製造方法。
【請求項１５】
前記酸が、前記酸は、酢酸、コハク酸、クエン酸、乳酸、酒石酸、グリオキシル酸、ピルビン酸、オキサロコハク酸、オキサロ酢酸、アセト酢酸、レブリン酸、オキソグルタル酸、塩酸、硫酸またはその水和物から選ばれる少なくとも一つ以上の酸である請求項１３または１４記載の針状体の製造方法。
【請求項１６】
針状の突起部とこの突起部を支持する支持基板とを備える針状体の製造方法であって、
（ａ）針状の凹部を備えた凹版を準備する工程と、
（ｂ）キトサンおよび第１の酸、第２の酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固化物を得る工程と、
（ｅ）前記針状体材料からなる固化物を前記凹版から脱離する工程と、
（ｆ）脱離した前記針状体材料からなる固化物をアルコール水溶液に浸漬する工程と
を含み、
前記第１の酸が、３価以上のカルボン酸または数平均分子量が１１０以上のジカルボン酸であり、かつ
前記第２の酸が、モノカルボン酸または数平均分子量が１１０未満のジカルボン酸である針状体の製造方法。
【請求項１７】
前記第１の酸がクエン酸、酒石酸、フマル酸、マレイン酸から選択され、かつ前記第２の酸がギ酸、酢酸、プロピオン酸、乳酸、シュウ酸、マロン酸から選択される請求項１６記載の針状体の製造方法。
【請求項１８】
前記第１の酸がクエン酸である請求項１６または１７記載の針状体の製造方法。
【請求項１９】
前記第２の酸が酢酸である請求項１６または１７記載の針状体の製造方法。
【請求項２０】
前記第１の酸と前記第２の酸の合計量が針状体に対し０．５質量％以上４０質量％以下である請求項１６記載の針状体の製造方法。
【請求項２１】
前記アルコールが、メタノール、エタノールまたはプロパノールから選択される請求項１６記載の針状体の製造方法。
【請求項２２】
前記アルコール水溶液の濃度は、５０質量％以上９０質量％以下である請求項１６記載の針状体の製造方法。
【請求項２３】
前記キトサンは、キトサン、キチン・キトサン、キチン・キトサン誘導体、グルコサミン、グルコサミン誘導体からなる群から選ばれる少なくとも１つ以上の材料である請求項１６記載の針状体の製造方法。
【請求項２４】
前記突起部と前記支持基板とは同じ組成の材料からなる請求項１６記載の針状体の製造方法。
【請求項２５】
前記突起部は、高さ１０μｍ以上１０００μｍ以下の針形状を有する請求項１６記載の針状体の製造方法。
【発明の詳細な説明】
【技術分野】
【０００１】
本発明は、針状体および針状体の製造方法に関する。
【背景技術】
【０００２】
皮膚上から薬剤などの送達物を浸透させて体内に送達物を投与する経皮吸収法は、人体に痛みを与えることなく、簡便に送達物を投与することができる方法として知られている。【０００３】
特開昭４８−９３１９２号公報には、経皮投与の分野において、μｍオーダーの針が形成された針状体を用いて皮膚に穿刺し、皮膚内に薬剤などを投与する方法が開示されている。【０００４】
国際公開第２００８／０１３２８２号パンフレットには、針状体の製造方法が開示されている。この方法は、機械加工を用いて原版を作製し、この原版から転写版を形成し、この転写版を用いて転写加工成型を行なって針状体を製造する。【０００５】
国際公開第２００８／００４５９７号パンフレットには、別の針状体の製造方法が開示されている。この方法は、エッチング法を用いて原版を作製し、この原版から転写版を形成し、この転写版を用いて転写加工成型を行なって針状体を製造する。【０００６】
ところで、針状体を構成する材料は仮に破損した針状体が体内に残留した場合でも、人体に悪影響を及ぼさない材料であることが望ましい。このため、国際公開第２００８／０２０６３２号パンフレットには針状体材料としてキチン・キトサン等の生体適合材料を用いることが開示されている。【０００７】
キチンはカニやエビなどの甲殻類の殻に含まれる成分であり、キトサンはその脱アセチル化物である。キチンとキトサンとの間に明確な境界線はないが、一般的にキチンの脱アセチル化が７０％以上のものがキトサンと呼ばれる。
【発明の開示】
【０００８】
針状体は、送達する薬剤、症状に対する処方など、用途によっては、生体内で溶解性、非溶解性を示すものが求められる。溶解性、非溶解性のいずれであっても、高い生体適合性が求められる。
【０００９】
本発明は、高い生体適合性を備えるキトサンからなる、生体に低負荷である針状体を提供することを課題とする。
【００１０】
本発明は、耐水性が高く、皮膚に穿刺した後でも微細な形状を維持することが可能な生体に低負荷である針状体の製造方法を提供する。
【００１１】
本発明は、耐水性が高く、生体に低負荷であり皮膚に穿刺した後に微細な形状を維持することが可能な針状体の製造工程のうち、耐水性を高める工程に要する期間を短縮する製法方法を提供する。
【００１２】
本発明の第１態様によると、針状の突起部と、この突起部を支持する支持基板とを備え、前記突起部は、少なくともキトサンとクエン酸を含む針状体が提供される。
【００１３】
本発明の第２態様によると、針状の突起部とこの突起部を支持する支持基板とを備える針状体の製造方法であって、
（ａ）針状の凹部を備えた凹版を準備する工程と、
（ｂ）キトサンおよび酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固形物を得る工程と、
（ｅ）前記針状体材料からなる固化物を前記凹版から脱離する工程と
（ｆ）脱離した前記針状体材料からなる固化物をアルコール水溶液に浸漬する工程と
を含む針状体の製造方法が提供される。
【００１４】
本発明の第３態様によると、針状の突起部とこの突起部を支持する支持基板とを備える針状体の製造方法であって、
（ａ）針状の凹部を備えた凹版を準備する工程と、
（ｂ）キトサンおよび酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固形物を得る工程と、
（ｅ）前記針状体材料からなる固化物を前記凹版から脱離する工程と
（ｆ）脱離した前記針状体材料からなる固化物中のキトサンをアセチル化する工程と
を含む針状体の製造方法が提供される。
【００１５】
本発明の第４の態様によると、針状の突起部とこの突起部を支持する支持基板とを備える針状体の製造方法であって、
（ａ）針状の凹部を備えた凹版を準備する工程と、
（ｂ）キトサン、第１の酸および第２の酸を含む液状の針状体材料を調製する工程と、
（ｃ）前記凹版に前記液状の針状体材料を充填する工程と、
（ｄ）前記凹版に充填された前記液状の針状体材料を乾燥し、固化して針状体材料からなる固形物を得る工程と、
（ｅ）前記針状体材料からなる固化物を前記凹版から脱離する工程と、
（ｆ）脱離した前記針状体材料からなる固化物をアルコール水溶液に浸漬する工程と
を含み、
前記第１の酸は３価以上のカルボン酸または数平均分子量が１１０以上のジカルボン酸であり、かつ
前記第２の酸はモノカルボン酸または数平均分子量が１１０未満のジカルボン酸である、針状体の製造方法が提供される。
【図面の簡単な説明】
【００１６】
【図１】図１は、第１の実施形態に係る針状体の概略断面図である。
【図２】図２は、実施例１における針状体の製造工程を示す概略断面図である。
【図３】図３は、実施例１における針状体の製造工程を示す概略断面図である。
【図４】図４は、実施例７における針状体の製造工程を示す概略断面図である。
【図５】図５は、実施例７における針状体の製造工程を示す概略断面図である。
【図６】図６は、実施例１５における針状体の製造工程を示す概略断面図である。
【図７】図７は、実施例１５における針状体の製造工程を示す概略断面図である。
【発明を実施するための最良の形態】
【００１７】
以下、本発明の実施形態に係る針状体および針状体の製造方法を詳細に説明する。【００１８】
（第１の実施形態）
第１の実施形態に係る針状体は、針状の突起部と、この突起部を支持する支持基板とを備え、突起部は少なくともキトサンとクエン酸を含む。【００１９】
第１の実施形態に係る針状体を図１を参照して具体的に説明する。針状体１は、針状の突起部２とこの突起部２を支持する支持基板３を備える。突起部２は、少なくともキトサンとクエン酸を含む。【００２０】
突起部の材料に含まれる主要成分であるキトサンは、生体適合性を備えるものであり、キトサン、キチン・キトサン、キチン・キトサン誘導体、グルコサミン、グルコサミン誘導体からなる群から選ばれる少なくとも１つ以上を用いることができる。キチンとキトサンとの間に明確な境界線はないが、一般的にキチンの脱アセチル化が７０％以上のものがキトサンと呼ばれる。脱アセチル化は、公知の手法により行なうことができる。【００２１】
キトサン・キチン・キトサン、キチン・キトサン誘導体、グルコサミン誘導体は、蟹、エビなどの甲殻類由来のもの、菌糸類・微生物産生の植物由来のもの、およびそれらを出発原料としたもの等を用いることができる。キトサン、キチン・キトサンおよびキチン・キトサン誘導体は、皮膚に対して美容効果を示すとともに殺菌効果、抗菌効果を有するため、針状体の突起部の材料として好ましく用いることができる。【００２２】
突起部の材料には、キトサンのほかにクエン酸を含む。クエン酸は、生体に安全であり、さらには食品添加物として広く知られている酸である。このため、使用者の安心感が得られるという効果がある。【００２３】
第１の実施形態に係るキトサンとクエン酸を含む針状体は、後述するアルコール水溶液浸漬工程を行なった、水に対して難溶性である形態（１）と、アルコール浸漬工程を行なわない、水に対して可溶性である形態（２）とに大別される。【００２４】
水に対して難溶性である形態（1）の針状体は、皮膚に穿刺した際に針状体が溶解しない。したがって、針状体を皮膚に穿刺し、当該針状体を皮膚から除去した後に、送達物を皮膚に投与することができる。また、予め針状体表面に送達物を塗布形成し、表面に送達物が形成された針状体を皮膚に穿刺することにより、送達物を皮膚に投与することもできる。【００２５】
一方、水に対して可溶性である形態（２）の針状体は、皮膚に穿刺した際に溶解する。可溶性の針状体にあっては、キトサンとクエン酸を含む針状体はさらに送達物を含ませることができる。さらに送達物を含む針状体は、皮膚に穿刺した際に針状体が溶解することにより、皮膚に送達物を投与することができる。また、水に対して可溶性である針状体は、１回穿刺した際に突起部が消失するため、針状体の使用者が２度皮膚に穿刺することを防止することができるという効果を奏する。【００２６】
なお、本発明における送達物としては、例えば生理活性物質や化粧品組成物などが挙げられる。送達物は、生物製剤をも含むものとする。ここで、生物製剤とはヒトや動物の細胞や細胞組織等に由来する原料または材料を用いた薬物の分類をいう。【００２７】
第１の実施形態は、反りのない針状体を得ることができる効果もある。針状体は、反りが発生した場合には皮膚への穿刺性能が低下することから反りがないことが好ましい。【００２８】
キトサンとクエン酸により針状体を作製した場合には、クエン酸の量により針状体の色味が変化する。このため、色味によって工程管理及び品質管理を行なうことができるという効果もある。特に、後述するようにクエン酸の量を特定の範囲にした場合には、針状体を化粧品用途、もしくは医療品用途として最適な白色とすることができる。【００２９】
突起部に含まれるクエン酸の量は、０．５質量％以上４０質量％以下の範囲内にすることが好ましい。針状体に含まれるクエン酸の量を４０質量％以下にすることにより、針状体が生体内で溶解する可溶性の針状体とすることを防ぎ、穿刺後にも微細な針状体の形状を維持することができる。【００３０】
突起部に含まれるクエン酸の量は、０．５質量％以上３０質量％以下の範囲内にすることが好ましい。クエン酸の量を３０質量％以下にした場合には、針状体を白色とすることができる。その結果、清潔感があり、使用者の皮膚への穿刺の際の抵抗感を和らげることができる。【００３１】
なお、針状体が生体内で溶解することを防ぐ観点からは針状体に含まれるクエン酸の量は少なければ少ないほうが好ましい。しかしながら、針状体のクエン酸量が、０．５質量％未満にすると、クエン酸を除去するために生産性が低下するおそれがある。【００３２】
第１の実施形態に係る針状体は、キトサン及びクエン酸以外に、他の有機酸を含むことを許容する。針状体に含まれる他の有機酸の例は、酢酸、コハク酸、乳酸、グリオキシル酸、酒石酸、ピルビン酸、オキサロコハク酸、オキサロ酢酸、アセト酢酸、レブリン酸、オキソグルタル酸を含む。針状体中の有機酸の含有量（質量％）は、イオンクロマトグラフィーにより求めることができる。【００３３】
第１の実施形態に係る針状体において、突起部１は皮膚を穿刺するのに適した形状であればよい。突起部１は、例えば円錐、角錐、円柱、角柱、鉛筆形状（胴体部が柱状であり、先端部が錐形状のもの）等の形状を有する。また、突起部は（１）支持基板上に一本存在する形態、（２）支持基体上に複数本林立した形態、のいずれでもよい。【００３４】
支持基板上に突起部が複数林立した場合、各突起部はアレイ状に配列することが好ましい。ここで、「アレイ状」とは各単位針状体が並んでいる状態を示す。例えば、格子配列、最密充填配列、同心円状配列、ランダム配列、などを含む。【００３５】
第１の実施形態に係る針状体の使用において、針状体の挿入位置および方向を固定するためのアプリケータを取付けることができる。【００３６】
第１の実施形態に係る針状体は、突起部に孔を設けてもよい。孔は、支持基板の裏面まで貫通する孔でも、未貫通孔でもよい。また、支持基板に孔を設けてもよい。孔は、支持基板の裏面まで達する貫通孔でも、未貫通孔でもよい。【００３７】
第１の実施形態に係る針状体において、突起部の寸法は皮膚に穿刺孔を形成するのに適した細さと長さを有することが好ましい。具体的には、図１に示す突起部２の高さＨは１０μｍ以上１０００μｍ以下の範囲内であることが好ましい。突起部の高さＨは、支持基板から突起部の先端部までの距離である。【００３８】
突起部の高さＨは、前記範囲内で針状体を穿刺した際に形成される穿刺孔を皮膚内のどのくらいの深さまで形成するかを考慮して決定することが好ましい。【００３９】
特に、針状体を穿刺した際に形成される穿刺孔を「角質層内」に留める場合、針状体の突起部の高さＨは例えば１０μｍ以上３００μｍ以下、より好ましくは３０μｍ以上２００μｍ以下、の範囲内にすることが望ましい。【００４０】
また、針状体を穿刺した際に形成される穿刺孔を「角質層を貫通し、かつ神経層へ到達しない長さ」に留める場合、針状体の突起部の高さＨは２００μｍ以上７００μｍ以下、より好ましくは２００μｍ以上５００μｍ以下、さらに好ましくは２００μｍ以上３００μｍ以下、の範囲内にすることが望ましい。【００４１】
さらに、針状体を穿刺した際に形成される穿刺孔を「穿刺孔が真皮に到達する長さ」とする場合、針状体の突起部の高さＨは２００μｍ以上５００μｍ以下の範囲内とすることが好ましい。また、針状体を穿刺した際に形成される穿刺孔を「穿刺孔が表皮に到達する長さ」の場合、針状体の突起部の高さＨは２００μｍ以上３００μｍ以下の範囲内とすることが好ましい。【００４２】
突起部の幅Ｄは、１μｍ以上３００μｍ以下の範囲内であることが好ましい。突起部の幅Ｄは、前記範囲内で針状体を穿刺した際に形成される穿刺孔を皮膚内のどのくらいの深さまで形成するか等を考慮して決定することが好ましい。【００４３】
突起部の幅Ｄは、突起部を基板面と平行に投影した際の支持基板と接している突起部の長さのうち最大の長さである。例えば、突起部が円錐状である場合、突起部と支持基板と接している面の円の直径が幅Ｄとなる。突起部が正四角錐である場合、突起部と支持基板と接している面の正方形の対角線が幅Ｄとなる。また、突起部が円柱である場合、突起部と支持基板と接している面の円の直径が幅Ｄとなる。突起部が正四角柱である場合、突起部と支持基板と接している面の正方形の対角線が幅Ｄとなる。【００４４】
アスペクト比は、１以上１０以下の範囲内であることが好ましい。アスペクト比Ａとは、突起部の長さＨと幅Ｄを用い、Ａ＝Ｈ／Ｄにより定義される。【００４５】
実施形態に係る針状体において、突起部が錐形状のように先端角を有し、角質層を貫通させる場合、突起部の先端角θは５°以上３０°以下、より好ましくは１０°以上２０°以下、の範囲内であることが望ましい。なお、先端角θは突起部を支持基板面と平行に投影した際の角度（頂角）のうち最大のものを指す。【００４６】
第１の実施形態に係る針状体において、支持基板は突起部の材料と同じであることが好ましい。支持基板と突起部とを同材料で形成することにより、支持基板と突起部を一体的に成形することが可能になる。【００４７】
支持基板は、下層に前記突起部の材料と異なる材料を積層した多層構造であってもよい。複数種の材料を積層することにより、以下に説明するように複数の材料の物性を活かした支持基板とすることが可能になる。【００４８】
（１）突起部が形成される上層を突起部と同じ材料で形成し、下層を可撓性に富んだ材料で形成した支持基板は、支持基板をロール状に曲げることができる。【００４９】
（２）上層を下層よりも展性の大きい材料で形成した支持基板は、ロール状に曲げることができる。【００５０】
（３）上層を下層よりも収縮の小さい材料で形成した支持基板もロール状に曲げることができる。【００５１】
（４）最下層を柔軟性を有する材料で形成した支持基板を備えた針状体は、それらを重ねて保管しても、突起部の破損を抑制できる。【００５２】
次に、第１の実施形態に係る針状体の製造方法を詳細に説明する。【００５３】
＜凹版の準備工程＞
針状体の形状を決定する原版を作製し、原版から所望する針状体の形状を凹凸反転させた凹版を作製する。針状体の形状を決定する原版は、針状体の形状に応じて公知の方法で製造することができる。原版は、微細加工技術を用いて形成してよい。微細加工技術は、例えばリソグラフィ法、ウェットエッチング法、ドライエッチング法、サンドブラスト法、レーザー加工法、精密機械加工法などが挙げられる。原版から凹版を形成するには、公知の形状転写法を用いることができる。例えば、（１）Ｎｉ電鋳法によるＮｉ製凹版の形成、（２）溶融した樹脂を用いた転写成形、等が挙げられる。【００５４】
＜液状の針状体材料の調製工程＞
生体適合性のキトサンをクエン酸の水溶液で溶解させてキトサンおよびクエン酸を含む液状の針状体材料を調製する。【００５５】
液状の針状体材料は、凹版に流入できる程度の流動性を有することが好ましく、ゲル状であってもよい。【００５６】
キトサンおよびクエン酸の配合割合は、キトサンが良好に溶解された液状の針状体材料を得られる割合で適宜クエン酸の量を調整すればよい。具体的には、キトサンおよびクエン酸の配合割合はキトサン３０〜５０質量％、クエン酸５０〜７０質量％にすることが望ましい。【００５７】
＜液状の針状体材料の充填工程＞
凹版に液状の針状体材料を充填する。充填方法は、凹版の形状および寸法に応じ適宜公知の方法を選択することができる。例えば、スピンコート法、ディスペンサーを用いる方法、キャスティング法などを用いることができる。また、充填に際し、凹版の周囲の環境を減圧下または真空下にしてもよい。【００５８】
＜液状の針状体材料の固化工程＞
凹版に充填された前記液状の針状体材料を乾燥し、固化して針状体材料からなる固化物を得る。固化は、常温での乾燥であっても完結するが、加熱乾燥して製造時間を短縮することが好ましい。加熱温度は、気泡が針状体に残ることを避けるため、水溶液が沸騰しない程度の温度に設定することが好ましい。このため、加熱温度は５０℃以上９０℃以下の範囲内にすることが好ましい。加熱は、公知のいずれの加熱手段であってもよく、例えば液状の針状体材料が充填された凹版を載置するホットプレートを用いることができる。【００５９】
＜針状体材料からなる固化物の脱離工程＞
針状体材料からなる固化物を前記凹版から脱離する。脱離した固化物は、最終形状である針状体形状を有する。【００６０】
脱離方法は、例えば固化物を凹版から物理的な力で剥離する方法、化学的に凹版を選択的に溶解する方法等を用いることができる。【００６１】
第１の実施形態に係る針状体において、それが生体内で溶解することを防ぎ、穿刺後にも微細な針状体の形状を維持するためには、脱離した針状体材料からなる固化物をアルコール水溶液に浸漬し、針状体内の有機酸を一部除去することが好ましい。【００６２】
＜針状体材料からなる固化物のアルコール水溶液浸漬＞
脱離した針状体材料からなる固化物をアルコール水溶液に浸漬する。【００６３】
アルコールは、水と相溶するものであればよく、例えばエタノール、メタノール、プロパノールを用いることができる。中でも生体安全性の面からエタノールを用いることが好ましい。【００６４】
アルコール水溶液は、アルコール濃度が５０〜９０質量％であることが好ましい。アルコール水溶液のアルコール濃度が９０質量％を超えると、針状体材料からなる固化物に含まれる酸を十分に溶出することが困難になり、その浸漬時間が長くなって生産性が低下するおそれがある。他方、アルコール水溶液のアルコール濃度を５０質量％未満にすると、得られる針状体が膨潤するおそれがある。【００６５】
アルコール水溶液は、室温でもよいが、固化物中の酸の溶出を促進するために加温することが好ましい。アルコール水溶液としてエタノール水溶液を用いた場合には、加温は４０℃以上６０℃以下の範囲内にすることが好ましい。【００６６】
固化物をアルコール水溶液に浸漬する時間は、アルコールの種類、濃度等により一概の規定できないが、８時間〜５日間にすることが好ましい。【００６７】
固化物をアルコール水溶液に浸漬する際、濃度の高いアルコール水溶液とそれより濃度の低いアルコール水溶液に順次浸漬する複数段階での処理を施すことが好ましい。例えば、濃度７０質量％以上９０質量％以下のアルコール水溶液に固形化物を浸漬し、その後濃度５０質量％以上７０質量％未満のアルコール水溶液に固形化物を移して浸漬する。このように濃度の高いアルコール水溶液から濃度の低いアルコール水溶液への複数段の固化物の浸漬処理によって、固化物の主要成分であるキトサンの溶解を抑えて形状安定化を図ることができる。同時に、固化物中の酸の溶出を促進することが可能になる。【００６８】
キトサンの針状体を凹版を用いて製造するには、キトサンを酸の水溶液で溶解して液状の針状体材料を予め調製することが必要である。このような液状の針状体材料は、キトサンのみならず酸も含む。このため、凹版での成形後の乾燥、固化および凹版からの脱離により得られた針状体形状を持つ固化物はキトサンのみならず酸も含む。【００６９】
アルコール浸漬を行わない針状体は、酸を含むために耐水性が乏しく、そのまま針状体として用いると、水分との接触または水への浸漬で溶解する。その結果、生体内で溶解する。【００７０】
一方、アルコール浸漬を行った生体適合性のキトサンは水に溶解し難い性質を有する。このため、水に溶解し難く、高い耐水性を示し、皮膚に破損することなく穿刺でき、かつ穿刺後でも微細な形状（μｍオーダーの微細な３次元構造）を維持することが可能な生体に低負荷である針状体を製造できる。【００７１】
なお、第１の実施形態において、「針状体が水に対して難溶性である」とは、「針状体をｐＨ７．５リン酸緩衝溶液（ＰＢＳ）に２４時間浸漬した後、針状体の少なくとも突起部の減少した体積が浸漬前の体積の５％以下である」ことを意味する。一方、上記条件を満たさないものは「針状体が水に対して可溶性である」ことを意味する。【００７２】
（第２の実施形態）
次に、第２の実施形態に係る針状体の製造方法を詳細に説明する。【００７３】
針状体は、前記第１の実施形態で説明したように針状の突起部とこの突起部を支持する支持基板を備える。少なくとも突起部は、キトサンを含む材料から形成される。ここに記載の突起部の詳細は、前記第１の実施形態で説明したのと同様である。【００７４】
本発明者らは、キトサンと酸を含む液状の針状体材料から針状体を製造するにあたり、針状体を形成後に耐水化処理を行うことにより、水に溶解し難く、高い耐水性を示し、皮膚に破損することなく穿刺でき、かつ穿刺後でも微細な形状（μｍオーダーの微細な３次元構造）を維持することが可能な、生体に低負荷である針状体を製造できることを見出した。【００７５】
具体的には、キトサンと酸を含む液状の針状体材料から針状体の固化物を形成し、この固化物をアルコール水溶液に浸漬する工程、またはキトサンと酸を含む液状の針状体材料から針状体の固化物を形成し、この固化物をアセチル化する工程によって耐水化処理を行う。この耐水化処理によって、水に溶解し難く、高い耐水性を示し、皮膚に破損することなく穿刺でき、かつ穿刺後でも微細な形状を維持することが可能な、生体に低負荷である針状体を製造できることを見出した。【００７６】
第２の実施形態で製造される針状体の少なくとも突起部は、水に対して難溶性である。ここで、「針状体の少なくとも突起部が水溶媒に難溶性である」とは、「針状体をｐＨ７．５リン酸緩衝溶液（ＰＢＳ）に２４時間浸漬した後、針状体の少なくとも突起部の減少した体積が浸漬前の体積の５％以下である」ことを意味する。【００７７】
第２の実施形態に係る針状体の製造方法を各工程に従って、以下に詳述する。【００７８】
＜凹版の準備工程＞
針状体の形状を決定する原版を作製し、原版から所望する針状体の形状を凹凸反転させた凹版を作製する。この工程は、前記第１の実施形態で説明したのと同様である。【００７９】
＜液状の針状体材料の調製工程＞
生体適合性のキトサンを酸の水溶液で溶解させてキトサンおよび酸を含む液状の針状体材料を調製する。【００８０】
液状の針状体材料は、凹版に流入できる程度の流動性を有することが好ましく、ゲル状であってもよい。【００８１】
キトサンは、前記第１の実施形態で説明したのと同様なものを用いることができる。【００８２】
酸は、有機酸もしくは無機酸を用いることができる。有機酸の例は、酢酸、コハク酸、クエン酸、乳酸、酒石酸、グリオキシル酸、ピルビン酸、オキサロコハク酸、オキサロ酢酸、アセト酢酸、レブリン酸、オキソグルタル酸を含む。無機酸の例は、塩酸、硫酸を含む。【００８３】
キトサンおよび酸の配合割合は、キトサンが良好に溶解された液状の針状体材料を得る観点から酸の種類に応じて適宜調整される。【００８４】
＜液状の針状体材料の充填工程＞
凹版に液状の針状体材料を充填する。この充填方法は、前記第１の実施形態で説明したのと同様である。【００８５】
＜液状の針状体材料の固化工程＞
凹版に充填された前記液状の針状体材料を乾燥し、固化して針状体材料からなる固化物を得る。この工程も、前記第１の実施形態で説明したのと同様である。【００８６】
＜針状体材料からなる固化物の脱離工程＞
針状体材料からなる固化物を前記凹版から脱離する。脱離した固化物は最終形状である針状体形状を有する。【００８７】
脱離方法は、例えば固化物を凹版から物理的な力で剥離する方法、化学的に凹版を選択的に溶解する方法等を用いることができる。【００８８】
＜針状体材料からなる固化物の耐水化処理工程＞
針状体材料からなる固化物を耐水化処理する。耐水化処理は、（１）キトサンと酸を含む液状の針状体材料から針状体の固化物を形成し、この固化物をアルコール水溶液に浸漬する工程、または（２）キトサンと酸を含む液状の針状体材料から針状体の固化物を形成し、この固化物をアセチル化する工程、のいずれかにより行なうことができる。【００８９】
＜耐水化処理（１）＞
キトサンと酸を含む液状の針状体材料から形成した針状体の固化物をアルコール水溶液に浸漬する。【００９０】
針状体の固化物を浸漬するアルコール、アルコール水溶液の濃度、温度および固化物をアルコール水溶液に浸漬する時間は、前記第１の実施形態で説明したのと同様である。【００９１】
固化物をアルコール水溶液に浸漬する際、前記第１の実施形態で説明したのと同様に濃度の高いアルコール水溶液とそれより濃度の低いアルコール水溶液に順次浸漬する複数段階での処理を施すことが好ましい。【００９２】
生体適合性のキトサンは水に溶解し難い性質を有する。このため、キトサンの針状体を凹版を用いて製造するには、キトサンを酸の水溶液で溶解して液状の針状体材料を予め調製することが必要である。このような液状の針状体材料は、キトサンのみならず酸も含むために、凹版での成形後の乾燥、固化および凹版からの脱離により得られた針状体形状を持つ固化物はキトサンのみならず酸も含む。得られた固化物は、酸を含むために耐水性が乏しく、そのまま針状体として用いると、水分との接触または水への浸漬で溶解する。その結果、生体内で溶解して生体に対して高負荷であるばかりか、穿刺後に微細な針状体の形状を維持することができなくなる。【００９３】
第２の実施形態によれば、前述した固化物に対して耐水化処理（１）を行なうことによって、水に溶解し難く、高い耐水性を示し、皮膚に破損することなく穿刺でき、かつ穿刺後でも微細な形状を維持することが可能な、生体に低負荷である針状体を製造できる。【００９４】
＜耐水化処理（２）＞
キトサンと酸を含む液状の針状体材料から形成した針状体の固化物をアセチル化する。【００９５】
脱離した針状体材料からなる固化物をアセチル化するにあたっては、公知の方法を用いることができる。具体的には、アセチル化は針状体材料からなる固化物を無水酢酸およびメタノールの混合溶液に浸漬し、その後混合溶液から取り出した固化物をメタノールに浸漬して脱水を行ことによりアセチル化を完了させる。【００９６】
前記混合溶液は、例えば無水酢酸１０〜２０質量％およびメタノール８０〜９０質量％を混合して調製することが好ましい。【００９７】
耐水化処理（２）を採用した第２の実施形態によれば、水に溶解し難く、高い耐水性を示し、皮膚に破損することなく穿刺でき、かつ穿刺後でも微細な形状を維持することが可能な生体に低負荷である針状体を製造できる。【００９８】
すなわち、生体適合性のキトサンを酸の水溶液で溶解して液状の針状体材料から得られた針状体形状を持つ固化物のキトサンをアセチル化することによって、キトサンの水溶性の要因となるアミノ基を減少できる。その結果、水に溶解し難く、高い耐水性を示し、皮膚に破損することなく穿刺でき、かつ穿刺後でも微細な形状（μｍオーダーの微細な３次元構造）を維持することが可能な生体に低負荷である針状体を製造できる。【００９９】
なお、得られたアセチル化キトサンからなる針状体は、アセチル化度が３５％以上８０％以下であることが好ましい。アセチル化キトサンのアセチル化度を３５％未満にすると、水に溶解し難く、高い耐水性を示す少なくとも突起部を有する針状体を得ることが困難になるおそれがある。他方、アセチル化キトサンのアセチル化度が８０％を超えると、反応時間が長くなり生産性が低下するおそれがある。より好ましいアセチル化度は４０％以上７０％以下である。【０１００】
（第３の実施形態）
次に、第３の実施形態に係る針状体の製造方法を詳細に説明する。【０１０１】
針状体は、前記第１の実施形態で説明したように針状の突起部とこの突起部を支持する支持基板を備える。少なくとも突起部は、キトサンを含む材料から形成される。ここに記載の突起部の詳細は、前記第１の実施形態で説明したのと同様である。【０１０２】
キトサンと酸を含む液状の針状体材料から針状体を製造するにあたり、針状体を形成後に耐水化処理を行うことにより、水に溶解し難く、高い耐水性を示し、皮膚に破損することなく穿刺でき、かつ穿刺後でも微細な形状（μｍオーダーの微細な３次元構造）を維持することが可能な生体に低負荷である針状体とすることができる。【０１０３】
具体的には、キトサンと第１の酸および第２の酸を含む液状の針状体材料から針状体の固化物を形成し、この固化物をアルコール水溶液に浸漬する、耐水化処理を行うことにより、水に溶解し難く、高い耐水性を示し、皮膚に破損することなく穿刺でき、かつ穿刺後でも微細な形状を維持することが可能な生体に低負荷である針状体とすることができる。【０１０４】
第３実施形態で製造される針状体の少なくとも突起部は、水に対して難溶性である。ここで、「針状体の少なくとも突起部が水溶媒に難溶性である」とは、「針状体をｐＨ７．４リン酸緩衝生理食塩水（ＰＢＳ）に２４時間浸漬した後、針状体の少なくとも突起部の減少した体積が浸漬前の体積の５％以下である」ことを意味する。【０１０５】
第３の実施形態に係る針状体の製造方法を各工程に従って、以下に詳述する。【０１０６】
＜凹版の準備工程＞
針状体の形状を決定する原版を作製し、原版から所望する針状体の形状を凹凸反転させた凹版を作製する。この工程は、前記第１の実施形態で説明したのと同様である。【０１０７】
＜液状の針状体材料の調製工程＞
生体適合性のキトサンを第１の酸および第２の酸の水溶液で溶解させてキトサンおよびそれらの酸を含む液状の針状体材料を調製する。液状の針状体材料は、凹版に流入できる程度の流動性を有することが好ましい。ただし、凹版に流入できる程度の流動性を有するのであれば、調整した針状体材料は液状でなく、ゲル状であってもよい。【０１０８】
キトサンは、前記第１の実施形態で説明したのと同様なものを用いることができる。【０１０９】
第１の酸は、３価以上のカルボン酸または数平均分子量が１１０以上のジカルボン酸であることが好ましい。第２の酸は、モノカルボン酸または数平均分子量が１１０未満のジカルボン酸であることが好ましい。【０１１０】
第１の酸および第２の酸は、キトサンを水溶液に溶解させるために用いられ、さらには、後述する耐水化工程において一部が除去され、針状体に耐水性を付与する。このとき、第１の酸として３価以上のカルボン酸または数平均分子量が１１０以上のジカルボン酸を用い、第２の酸がモノカルボン酸または数平均分子量が１１０未満のジカルボン酸を用いる、ことによって高い耐水性を有するのみならず、皮膚に穿刺できるだけの十分な針強度を持ち、皮膚への穿刺後に微細な針状体の形状を維持できる。その上、耐水性を高める工程に要する期間を短縮することができる。【０１１１】
第１の酸は、耐水化処理後、材料中に微量だけ残留することにより、針状体が水に不溶で、かつ針状体に十分な強度を付与する機能を有する酸から選択される。第１の酸は、生体適合性を考慮して、クエン酸、酒石酸、フマル酸、マレイン酸の中から選択することが好ましい。中でも第１の酸としてクエン酸を用いることが好ましい。【０１１２】
第２の酸は、耐水化処理の際、材料に第１の酸のみ使用した場合より処理時間を短縮する機能を有する酸から選択される。また、第２の酸は針状体材料からなる固化物を耐水化処理する際、針状体材料からなる固化物から第１の酸に比べて迅速にアルコール中に溶出することが好ましい。第２の酸は、生体適合性を考慮してギ酸、酢酸、プロピオン酸、乳酸、シュウ酸、マロン酸の中から選択することが好ましい。中でも、第２の酸として酢酸を用いることが好ましい。【０１１３】
仮に、酸として３価以上のカルボン酸または数平均分子量が１１０以上のジカルボン酸からなる第１の酸のみを使用して針状体を製造した場合には、皮膚に穿刺するのに十分な針強度を備える針状体を得ることができる。しかしながら、前記第１の酸がキトサン内に取り込まれやすいため、後述する耐水化工程で針状体に耐水性を付与するのに要する時間が膨大になる。【０１１４】
一方、酸としてモノカルボン酸または数平均分子量が１１０未満のジカルボン酸からなる第２の酸のみを使用して針状体を製造した場合には、後述する耐水化工程で針状体に耐水性を付与するのに要する時間を短縮できる。しかしながら、皮膚に穿刺できる、十分な針強度を備える針状体を得ることができなくなる。その上、針状体そのものに反りや湾曲が生じる。【０１１５】
本発明者らは、酸として第１の酸と第２の酸を併用することにより、十分な針強度を備える針状体を短い時間で製造できることを見出した。【０１１６】
キトサン、第１の酸および第２の酸の配合割合は、キトサンが良好に溶解された液状の針状体材料を得る観点および第２の酸が針状体材料からなる固化物から第１の酸より迅速にアルコール中に溶出する観点、から第１、第２の酸の種類に応じて適宜調整される。【０１１７】
＜液状の針状体材料の充填工程＞
凹版に液状の針状体材料を充填する。この充填方法は、前記第１の実施形態で説明したのと同様である。【０１１８】
＜液状の針状体材料の固化工程＞
凹版に充填された前記液状の針状体材料を乾燥し、固化して針状体材料からなる固化物を得る。この工程も、前記第１の実施形態で説明したのと同様である。【０１１９】
＜針状体材料からなる固化物の脱離工程＞
針状体材料からなる固化物を前記凹版から脱離する。脱離した固化物は最終形状である針状体形状を有する。【０１２０】
脱離方法は、例えば固化物を凹版から物理的な力で剥離する方法、化学的に凹版を選択的に溶解する方法等を用いることができる。【０１２１】
＜針状体材料からなる固化物の耐水化処理工程＞
針状体材料からなる固化物を耐水化処理する。耐水化処理は、キトサンと第１の酸および第２の酸を含む液状の針状体材料から針状体の固化物をアルコール水溶液に浸漬することにより行なわれる。【０１２２】
針状体の固化物を浸漬するアルコール、アルコール水溶液の濃度、温度および固化物をアルコール水溶液に浸漬する時間は、前記第１の実施形態で説明したのと同様である。【０１２３】
固化物をアルコール水溶液に浸漬する際、前記第１の実施形態で説明したのと同様に濃度の高いアルコール水溶液とそれより濃度の低いアルコール水溶液に順次浸漬する複数段階での処理を施すことが好ましい。【０１２４】
以上、耐水化処理を採用した第３の実施形態によれば、水に溶解し難く、高い耐水性を示し、十分な針強度を有し、皮膚に破損することなく穿刺でき、かつ穿刺後でも微細な形状を維持することが可能な生体に低負荷である針状体を製造できる。【０１２５】
生体適合性のキトサンは水に溶解し難い性質を有する。このため、キトサンの針状体を、凹版を用いて製造するには、キトサンを酸の水溶液で溶解して液状の針状体材料を予め調製することが必要である。このような液状の針状体材料は、キトサンのみならず酸も含むために、凹版での成形後の乾燥、固化および凹版からの脱離により得られた針状体形状を持つ固化物はキトサンのみならず酸も含む。得られた固化物は、酸を含むために耐水性が乏しく、そのまま針状体として用いると、水分との接触または水への浸漬で溶解する。その結果、生体内で溶解して生体に対して高負荷であるばかりか、穿刺後に微細な針状体の形状を維持することができなくなる。【０１２６】
第３の実施形態は、酸を用いて、キトサンを水溶液とし、針状体固化物を形成した後にアルコール浸漬により酸を除去し、耐水性を付与している。この工程において、酸として針状体に強度を付与する第１の酸、耐水化処理工程時間を短縮する第２の酸を併用する。これによって、耐水性を付与するだけでなく、皮膚に穿刺するのに十分な針強度を有し、穿刺後に針が微細な針状体の形状を維持した針状体を短縮した時間で製造することが可能になる。【０１２７】
このような第３の実施形態で製造された針状体は、第１の酸と第２の酸の合計量が針状体に対し０．５質量％以上４０質量％以下の範囲で含むことが好ましい。酸の合計量を４０質量％以下とすることにより、針状体に耐水性を付与することができる。一方、酸の合計量が４０質量％を超える場合には、針状体を難溶性とすることが困難になる。針状体を耐水性とする観点からは、針状体に含まれる酸の合計量は少なければ少ないほど好ましい。しかしながら、酸の合計量を０．５質量％未満にすると、針強度が小さくなり、針が折れたり、曲がったりして皮膚に穿刺することが困難になる。【０１２８】
以下、本発明の実施例を図面を参照して説明する。なお、本発明の針状体および針状体の製造方法は本実施例に限定されるものではない。【０１２９】
（実施例１）
まず、シリコン基板に精密機械加工を施して正四角垂（高さ：１５０μｍ、底面：６０μｍ×６０μｍ）が１ｍｍ間隔で６列６行の格子状に３６本配列した突起部を形成して原版を作製した。つづいて、前記シリコン基板から作られた原版に、メッキ法によりニッケル膜を５００μｍの厚さに形成した。その後、９０℃に加熱した濃度３０質量％の水酸化カリウム水溶液で前記原版を溶解、除去してニッケルからなる凹版１１を作製した（図２の（ａ）図示）。【０１３０】
また、キトサンをクエン酸水溶液に溶解させて液状の針状体材料を調製した。この液状の針状体材料１２をビーカー１３に収容した（同図２の（ａ）図示）。なお、液状の針状体材料１２は水にキトサン５質量％およびクエン酸１０質量％の割合で溶解した組成を有していた。【０１３１】
次いで、前記凹版１１に前記液状の針状体材料１２をスピンコート法を用いて充填した（図２の（ｂ）図示）。つづいて、液状の針状体材料１２が充填された凹版１１を熱源１４を用いて９０℃、１０分間加熱し、針状体材料１２を乾燥、固化して針状体材料からなる固化物１５を得た（図２の（ｃ）図示）。ここで、熱源１４として、ホットプレートを用いた。【０１３２】
次いで、針状体材料からなる固化物１５を凹版１１から剥離（脱離）し、針状体材料からなる固化物１５を取り出した（図２の（ｄ）図示）。【０１３３】
次いで、ビーカー１６内に７０質量％濃度のエタノール水溶液１７を収容し、このエタノール水溶液１７に針状体材料からなる固化物１５を１８時間浸漬した（図３の（ｅ）図示）。その後、エタノール水溶液１７から固化物１５を取り出し、自然乾燥することにより図３の（ｆ）に示す針状体１を得た。【０１３４】
（実施例２）
液状の針状体材料として水にキトサン５質量％およびクエン酸１０質量％の割合で溶解した組成のものを用い、かつエタノール水溶液として濃度９０質量％のものを用いた以外、実施例１と同様な方法で針状体を製造した。【０１３５】
（実施例３）
液状の針状体材料として水にキトサン５質量％およびクエン酸１０質量％の割合で溶解した組成のものを用い、かつエタノール水溶液として濃度７０質量％のものを用い９時間浸漬したのち、エタノール水溶液として濃度５０質量％のものを用い９時間浸漬した以外、実施例１と同様な方法で針状体を製造した。【０１３６】
（実施例４）
液状の針状体材料として水にキトサン５質量％およびクエン酸１０質量％の割合で溶解した組成のものを用い、かつエタノール水溶液として濃度７０質量％で４０℃に加温したものを用い浸漬時間を８時間にした以外、実施例１と同様な方法で針状体を製造した。【０１３７】
（実施例５）
液状の針状体材料として水にキトサン５質量％およびクエン酸６質量％の割合で溶解した組成のものを用いた以外、実施例１と同様な方法で針状体を製造した。【０１３８】
（実施例６）
実施例１と同様な液状の針状体材料（水にキトサン５質量％およびクエン酸１０質量％の割合で溶解した組成のもの）を用い、凹版からの脱離後の固化物をエタノール水溶液に浸漬しない以外、実施例１と同様な方法で針状体を製造した。【０１３９】
（比較例１）
液状の針状体材料として水にキトサン５質量％および酢酸３質量％の割合で溶解した組成のものを用いた以外、実施例１と同様な方法で針状体を製造した。【０１４０】
（比較例２）
実施例１と同様な液状の針状体材料（水にキトサン５質量％および酢酸３質量％の割合で溶解した組成のもの）を用い、凹版からの脱離後の固化物をエタノール水溶液に浸漬しない以外、実施例１と同様な方法で針状体を製造した。【０１４１】
得られた実施例１〜６および比較例１，２の針状体について、以下の評価を行なった。【０１４２】
＜針状体中の酸の量の測定＞
針状体を０．５ｍｏｌ％の塩酸水溶液に溶解させ、得られた針状体溶解液をイオンクロマトグラフィー（ＤＸ−３２０，日本ダイオネクス社製）により定量分析することにより、針状体中の酸の量を求めた。その結果を同表１に併記した。【０１４３】
＜確認試験１＞
実施例１〜６、比較例１、２にて得られた針状体について、ｐＨ７．５リン酸緩衝溶液（ＰＢＳ）を用いて不溶化の確認試験を行なった。すなわち、針状体をＰＢＳに２４時間浸漬し、針状体を十分乾燥させた後、針状体が溶解しているか否かを顕微鏡にて確認した。【０１４４】
＜確認試験２＞
実施例１〜６、比較例１、２にて得られた針状体について、人工皮膚を用いて不溶化の確認試験を行なった。すなわち、針状体を人工皮膚に穿刺し、３時間静置した。つづいて、針状体を人工皮膚から取り出し、十分乾燥させた後、針状体が溶解しているか否かを顕微鏡にて確認した。【０１４５】
＜確認試験３＞
実施例１〜６、比較例１、２にて得られた針状体について、目視により色味の評価を行なった。【０１４６】
＜確認試験４＞
実施例１〜６、比較例１、２にて得られた針状体について、平面に針状体を静置し、平面から浮き上がりまでの針状体の距離を非接触形状測定機（ＹＰ−２１、ＳＯＮＹ製）を用いて測定した。このとき、浮き上がりの距離が１ｍｍ以下のものを「反りなし」とし、１ｍｍより大きく２ｍｍ未満のものを「一部反りあり」とし、浮き上がりの距離が２ｍｍ以上のものを「大きく反る」として評価した。浮き上がりの距離が２ｍｍ以上の「大きく反る」ものは穿刺性能が低いため製品として使用することができないものである。【０１４７】
実施例１〜６、比較例１、２の実験条件を下記表１に、実験結果を下記表２にそれぞれ示す。
【表１】
2013129028.tif 000003
【表２】
2013129028.tif 000004
【０１４８】
前記表１、表２から明らかなように、キトサンと酸水溶液に溶解して成形した後、エタノール水溶液に浸漬して製造した実施例１〜５の針状体は、確認試験１においてＰＢＳに溶解しないことがわかる。これに対し、キトサンと酸水溶液に溶解して成形した後、エタノール水溶液に浸漬せずに製造した実施例６の針状体は確認試験１においてＰＢＳに溶解し、突起部の針状体形状を維持しなかった。【０１４９】
なお、実施例１〜５の針状体についてｐＨ７．５リン酸緩衝溶液（ＰＢＳ）に２４時間浸漬する前の体積と２４時間浸漬した後の体積を測定した。その結果、浸漬後の各針状体の減少体積は、いずれも浸漬前の体積の５％以下であった。【０１５０】
また、表１から明らかなように実施例１〜５の針状体は確認試験２において人工皮膚に溶解しないことが確認された。これに対し、実施例６の針状体は人工皮膚に溶解し、突起部の針状体形状を維持しなかった。ただし、実施例１〜６のいずれの針状体も皮膚の穿刺は良好であり、穿刺の際の針状体は十分な強度を有するものであった。【０１５１】
さらに、実施例１〜４の針状体については、色味が淡い白色〜白色であり、清潔感に優れるものであった。【０１５２】
なお、実施例１〜５の針状体について人工皮膚に穿刺し、３時間静置する前の針状体の体積と穿刺し、３時間静置した後の体積を測定した。その結果、穿刺し、３時間静置した後の各針状体の減少した体積は、いずれも穿刺し、静置する前の体積の５％以下であった。【０１５３】
以下の実施例７〜２１において、温度の記載のないエタノール水溶液の温度は２０℃である。【０１５４】
（実施例７）
まず、シリコン基板に精密機械加工を施して正四角錐（高さ：１５０μｍ、底面：６０μｍ×６０μｍ）が１ｍｍ間隔で６列６行の格子状に３６本配列した突起部を形成して原版を作製した。つづいて、前記シリコン基板から作られた原版に、メッキ法によりニッケル膜を５００μｍの厚さに形成した。その後、９０℃に加熱した濃度３０質量％の水酸化カリウム水溶液で前記原版を溶解、除去してニッケルからなる凹版２１を作製した。【０１５５】
また、キトサンを５質量％濃度のクエン酸水溶液に溶解させて液状の針状体材料を調製した。この液状の針状体材料２２をビーカー２３に収容した（図４の（ａ）図示）。なお、液状の針状体材料２２は水に対してキトサン５質量％およびクエン酸７質量％の割合で溶解した組成を有していた。【０１５６】
次いで、前記凹版２１に前記液状の針状体材料２２をスピンコート法を用いて充填した（図４の（ｂ）図示）。つづいて、液状の針状体材料２２が充填された凹版２１を熱源２４を用いて９０℃、１０分間加熱し、針状体材料２２を乾燥、固化して針状体材料からなる固化物２５を得た（図４の（ｃ）図示）。ここで、熱源２４として、ホットプレートを用いた。【０１５７】
次いで、針状体材料からなる固化物２５を凹版２１から剥離（脱離）し、針状体材料からなる固化物２５を取り出した（図４の（ｄ）図示）。【０１５８】
次いで、ビーカー２６内に９０質量％濃度のエタノール水溶液２７を収容し、このエタノール水溶液２７に針状体材料からなる固化物２５を１８時間浸漬した（図５の（ｅ）図示）。その後、エタノール水溶液２７から固化物２５を取り出し、自然乾燥することにより図５の（ｆ）に示す針状体１を得た。【０１５９】
（実施例８）
エタノール水溶液に浸漬する工程において、８０質量％濃度のエタノール水溶液に針状体材料からなる固化物１５を１８時間浸漬した以外、実施例７と同様な方法で針状体の作製を行なった。【０１６０】
（実施例９）
エタノール水溶液に浸漬する工程において、７０質量％濃度のエタノール水溶液に針状体材料からなる固化物１５を１６時間浸漬した以外、実施例７と同様な方法で針状体の作製を行なった。【０１６１】
（実施例１０）
エタノール水溶液に浸漬する工程において、６０質量％濃度のエタノール水溶液に針状体材料からなる固化物１５を１６時間浸漬した以外、実施例７と同様な方法で針状体の作製を行なった。【０１６２】
（実施例１１）
エタノール水溶液に浸漬する工程において、５０℃に加温した８０質量％濃度のエタノール水溶液に針状体材料からなる固化物１５を１０時間浸漬した以外、実施例７と同様な方法で針状体の作製を行なった。【０１６３】
（実施例１２）
エタノール水溶液に浸漬する工程において、８０質量％濃度のエタノール水溶液に針状体材料からなる固化物１５を５時間浸漬し、さらに、６０質量％濃度のエタノール水溶液に針状体材料からなる固化物１５を５時間浸漬した以外、実施例７と同様な方法で針状体の作製を行なった。【０１６４】
（比較例３）
実施例７と同様な液状の針状体材料（水にキトサン５質量％およびクエン酸７質量％の割合で溶解した組成のもの）を用い、凹版からの脱離後の固化物をエタノール水溶液に浸漬しない以外、実施例１と同様な方法で針状体を製造した。【０１６５】
（実施例１３）
まず、シリコン基板に精密機械加工を施して正四角錐（高さ：１５０μｍ、底面：６０μｍ×６０μｍ）が１ｍｍ間隔で６列６行の格子状に３６本配列した突起部を形成して原版を作製した。つづいて、前記シリコン基板から作られた原版に、メッキ法によりニッケル膜を５００μｍの厚さに形成した。その後、９０℃に加熱した濃度３０質量％の水酸化カリウム水溶液で前記原版を溶解、除去してニッケルからなる凹版を作製した。【０１６６】
また、キトサンを５質量％濃度の酢酸水溶液に溶解させて液状の針状体材料を調製した。この液状の針状体材料をビーカーに収容した。なお、液状の針状体材料は水にキトサン５質量％および酢酸２．５質量％の割合で溶解した組成を有していた。【０１６７】
次いで、前記凹版に前記液状の針状体材料をスピンコート法を用いて充填した。つづいて、液状の針状体材料が充填された凹版を熱源を用いて９０℃、１０分間加熱し、針状体材料を乾燥、固化して針状体材料からなる固化物を得た。ここで、熱源として、ホットプレートを用いた。【０１６８】
次いで、針状体材料からなる固化物を凹版から剥離（脱離）し、針状体材料からなる固化物を取り出した。【０１６９】
次いで、ビーカー内に無水酢酸５ｇとメタノール４０ｇの混合溶液を収容し、この混合溶液に針状体材料からなる固化物を２日間浸漬した。つづいて、混合溶液から固化物を取り出し、この固化物をビーカー内のメタノールに１日間浸漬した。その後、メタノールから取り出した固化物を自然乾燥することにより針状体を得た。【０１７０】
（実施例１４）
無水酢酸５ｇとメタノール４０ｇの混合溶液に浸漬する時間を１日間にした以外、実施例７と同様な方法で針状体を製造した。【０１７１】
（比較例４）
針状体材料からなる固化物を無水酢酸５ｇとメタノール４０ｇの混合溶液およびメタノールに浸漬しない以外、実施例７と同様な方法で針状体を製造した。【０１７２】
得られた実施例７〜１４の針状体について、ｐＨ７．５リン酸緩衝溶液（ＰＢＳ）に２４時間浸漬する前の体積と２４時間浸漬した後の体積を測定した。その結果、浸漬後の各針状体の減少体積は、いずれも浸漬前の体積の５％以下であった。【０１７３】
また、得られた実施例７〜１４および比較例３，４の針状体について、前述した確認試験１，２を行なった。その結果を下記表３に示す。
【表３】
2013129028.tif 000005
【０１７４】
前記表３から明らかなように実施例７〜１４の針状体は確認試験２において、人工皮膚に溶解しないことが確認された。これに対し、比較例３の針状体は人工皮膚に溶解し、突起部の針状体形状を維持することができなかった。【０１７５】
なお、実施例７〜１２の針状体について人工皮膚に穿刺し、３時間静置する前の針状体の体積と穿刺し、３時間静置した後の体積を測定した。その結果、穿刺し、３時間静置した後の各針状体の減少した体積は、いずれも穿刺し、静置する前の体積の５％以下であった。【０１７６】
また、実施例１３，１４および比較例４にて得られた針状体について、コロイド滴定によるアセチル化度の測定を行なった。コロイド滴定は、指示薬としてトルイジンブルー溶液を用い、ポリビニル硫酸カリウム溶液で滴定を行なった。実施例１３，１４の針状体は、アセチル化度がそれぞれ３８％、７８％で、かつ確認試験１においてＰＢＳに溶解しないことがわかる。これに対し、キトサンと酸水溶液に溶解して成形した後、無水酢酸とメタノールの混合溶液、メタノールに浸漬せずに製造した比較例４の針状体はアセチル化度が１６％で、確認試験１においてＰＢＳに溶解し、突起部の針状体形状を維持することができなかった。【０１７７】
（実施例１５）
まず、シリコン基板に精密機械加工を施して正四角錐（高さ：１５０μｍ、底面：６０μｍ×６０μｍ）が１ｍｍ間隔で６列６行の格子状に３６本配列した突起部を形成して原版を作製した。つづいて、前記シリコン基板から作られた原版に、メッキ法によりニッケル膜を５００μｍの厚さに形成した。その後、９０℃に加熱した濃度３０質量％の水酸化カリウム水溶液で前記原版を溶解、除去してニッケルからなる凹版３１を作製した（図６の（ａ）図示）。【０１７８】
また、キトサンをクエン酸２．０４質量％、酢酸１．２７質量％の酸混合水溶液に溶解させて液状の針状体材料を調製した。この液状の針状体材料３２をビーカー３３に収容した（同図６の（ａ）図示）。なお、液状の針状体材料３２は水に対してキトサン２．４８質量％、クエン酸１．９９質量％および酢酸１．２４質量％の割合で溶解した組成を有していた。【０１７９】
次いで、前記凹版３１に前記液状の針状体材料３２をスピンコート法を用いて充填した（図６の（ｂ）図示）。つづいて、液状の針状体材料３２が充填された凹版３１を例えば金属からなる高熱伝導性の支持板３４上に４８時間静置し、針状体材料３２を自然乾燥、固化して針状体材料からなる固化物３５を得た（図６の（ｃ）図示）。【０１８０】
次いで、針状体材料からなる固化物３５を凹版３１から剥離（脱離）し、針状体材料からなる固化物３５を取り出した（図６の（ｄ）図示）。【０１８１】
次いで、ビーカー３６内に７０質量％濃度のエタノール水溶液３７を収容し、このエタノール水溶液３７に針状体材料からなる固化物３５を１６時間浸漬した（図７の（ｅ）図示）。その後、エタノール水溶液３７から固化物３５を取り出し、自然乾燥することにより図７の（ｆ）に示す針状体１を得た。【０１８２】
（実施例１６）
液状の針状体材料を調製する工程でキトサンをクエン酸２．０５質量％、酢酸０．６４質量％の酸混合水溶液に溶解させ、水に対してキトサン２．５０質量％、クエン酸２．００質量％および酢酸０．６２質量％の割合で溶解した組成とする以外、実施例１５と同様な方法で針状体の作製を行なった。【０１８３】
（実施例１７）
液状の針状体材料を調製する工程でキトサンをクエン酸２．３１質量％、酢酸０．２６質量％の酸混合水溶液に溶解させ、水に対してキトサン２．５０質量％、クエン酸２．２５質量％および酢酸０．２５質量％の割合で溶解した組成とする以外、実施例１５と同様な方法で針状体の作製を行なった。【０１８４】
（実施例１８）
液状の針状体材料を調製する工程でキトサンをクエン酸２．０５質量％、ギ酸０．６４質量％の酸混合水溶液に溶解させ、水に対してキトサン２．５０質量％、クエン酸２．００質量％およびギ酸０．６２質量％の割合で溶解した組成とする以外、実施例１５と同様な方法で針状体の作製を行なった。【０１８５】
（実施例１９）
液状の針状体材料を調製する工程でキトサンをクエン酸２．３１質量％、ギ酸０．２６質量％の酸混合水溶液に溶解させ、水に対してキトサン２．５０質量％、クエン酸２．２５質量％およびギ酸０．２５質量％の割合で溶解した組成とする以外、実施例１５と同様な方法で針状体の作製を行なった。【０１８６】
（実施例２０）
液状の針状体材料を調製する工程でキトサンをクエン酸２．０５質量％、酢酸０．６４質量％の酸混合水溶液に溶解させ、水に対してキトサン２．５０質量％、クエン酸２．００質量％および酢酸０．６２質量％の割合で溶解した組成とし、針状体材料からなる固化物１５を浸漬する時間を８時間とする以外、実施例１５と同様な方法で針状体の作製を行なった。【０１８７】
（実施例２１）
液状の針状体材料を調製する工程でキトサンをクエン酸２．０５質量％、ギ酸０．６４質量％の酸混合水溶液に溶解させ、水に対してキトサン２．５０質量％、クエン酸２．００質量％およびギ酸０．６２質量％の割合で溶解した組成とし、針状体材料からなる固化物１５を浸漬する時間を８時間とする以外、実施例１５と同様な方法で針状体の作製を行なった。【０１８８】
（比較例５）
液状の針状体材料を調製する工程でキトサンをクエン酸３．１８質量％水溶液に溶解させ、水に対してキトサン２．４８質量％、クエン酸３．１１質量％の割合で溶解した組成とする以外、実施例１５と同様な方法で針状体の作製を行なった。【０１８９】
（比較例６）
液状の針状体材料を調製する工程でキトサンをクエン酸３．１８質量％水溶液に溶解させ、水に対してキトサン２．４８質量％、クエン酸３．１１質量％の割合で溶解した組成とし、針状体材料からなる固化物１５を浸漬する時間を９６時間とする以外、実施例１５と同様な方法で針状体の作製を行なった。【０１９０】
（比較例７）
液状の針状体材料を調製する工程でキトサンをクエン酸３．１８質量％水溶液に溶解させ、水に対してキトサン２．４８質量％、クエン酸３．１１質量％の割合で溶解した組成とし、針状体材料からなる固化物１５を浸漬する時間を１２０時間とする以外、実施例１５と同様な方法で針状体の作製を行なった。【０１９１】
（比較例８）
液状の針状体材料を調製する工程でキトサンを酢酸１．３０質量％水溶液に溶解させ、水に対してキトサン２．５３質量％および酢酸１．２７質量％の割合で溶解した組成とし、針状体材料からなる固化物１５を浸漬する時間を８時間とする以外、実施例１５と同様な方法で針状体の作製を行なった。【０１９２】
（比較例９）
液状の針状体材料を調製する工程でキトサンをクエン酸２．０４質量％、酒石酸１．２７質量％の酸混合水溶液に溶解させ、水に対してキトサン２．４８質量％、クエン酸１．９９質量％および酒石酸１．２４質量％の割合で溶解した組成とする以外、実施例１５と同様な方法で針状体の作製を行なった。【０１９３】
実施例１５〜２１および比較例５〜９にて得られた針状体について、以下の確認試験５〜６を行なった。【０１９４】
＜確認実験５＞
実施例１５〜２１および比較例５〜９にて得られた針状体について、針成型の確認実験を行った。すなわち、針状体を顕微鏡で観察し、針および基板における曲がり、ねじれ、収縮、破損の有無を確認した。【０１９５】
＜確認実験６＞
実施例１５〜２１および比較例５〜９にて得られた針状体について、針および基板の変色およびムラの確認実験を行った。すなわち、針状体を目視にて観察し、針および基板における変色およびムラの有無を確認した。【０１９６】
＜確認実験７＞
実施例１５〜２１および比較例５〜９にて得られた針状体について、針強度の確認実験を行った。すなわち、針状体に側面より針状体と同等の大きさの刃を用いて力を加え、折れたときの力を測定し、７．０ｇｗ以上の値を得たものを合格とした。一方、７．０ｇｗ未満のものを不合格とした
＜確認実験８＞
実施例１５〜２１および比較例５〜９にて得られた針状体について、不溶化の確認試験を行なった。すなわち、針状体を純水中に３０分間浸漬した後、針状体を純水中より取り出し、十分乾燥させた後、針状体が溶解しているか否かを顕微鏡にて確認した。このとき、溶解している様子が確認できなかったものを「不溶」とし、複数本ある針の１％以上が溶解したもの、または、針の一部分が溶解したものを「一部溶解」とし、針形状が消失したものを「溶解」とした。【０１９７】
実施例１５〜２１および比較例５〜９の実験条件を下記表４に、実験結果を下記表５にそれぞれ示す。【０１９８】
なお、実施例１５,１６，１７で得られた針状体について、以下の方法により酸の含有量を求めた。【０１９９】
針状体を０．５％ＨＣｌ水溶液に完全に溶解させ、さらに１０００倍希釈した溶液をイオンクロマトグラフにて測定し、測定結果を１０００倍することで針状体中の第１、第２の酸を定量した。【０２００】
実施例１５の針状体は、針状体に対し第１の酸（クエン酸）の含有量は２５質量％であり、第２の酸の含有量は０．１５質量％であった。【０２０１】
実施例１６の針状体は、針状体に対し第１の酸（クエン酸）の含有量は２６質量％であり、第２の酸の含有量は０．０７質量％であった。【０２０２】
実施例１７の針状体は、針状体に対し第１の酸（クエン酸）の含有量は３１質量％であり、第２の酸の含有量は０．０２質量％であった。【０２０３】
また、実施例１５〜１７の針状体についてｐＨ７．４リン酸緩衝生理食塩水（ＰＢＳ）に２４時間浸漬する前の体積と２４時間浸漬した後の体積を測定した。その結果、浸漬後の各針状体の減少体積は、浸漬前の体積の５％以下であった。
【表４】
2013129028.tif 000006
【表５】
2013129028.tif 000007
【０２０４】
前記表４、表５の結果から本発明の針状体（実施例１５〜２１）は、十分な耐水性が高く、皮膚に穿刺するのに十分な針強度を持ち、穿刺後に微細な針状体の形状を維持し、かつ耐水性を高める工程に要する時間を１６時間とすることができた。【０２０５】
これに対し、第２の酸を含まない針状体（比較例５〜７、９）は、耐水性、針強度は十分であるものの、耐水性を高める工程に要する時間が膨大なものとなった。また、比較例９の針状体では、針状体が湾曲している様子が確認された。【０２０６】
他方、第１の酸を含まない針状体（比較例８）は針強度を十分なものとすることができず、基板の収縮による反りも確認された。
【産業上の利用可能性】
【０２０７】
以上説明したように実施形態に係る針状体は、微細な針状体を必要とする様々な分野に利用可能である。例えば、ＭＥＭＳデバイス、光学部材、試料治具、創薬、医療用途、化粧品、美容用途などに用いる針状体として応用が期待できる。
【図１】
2013129028.tif 000008
【図２】
2013129028.tif 000009
【図３】
2013129028.tif 000010
【図４】
2013129028.tif 000011
【図５】
2013129028.tif 000012
【図６】
2013129028.tif 000013
【図７】
2013129028.tif 000014
【国際調査報告】
2013129028.tif 000015
2013129028.tif 000016
2013129028.tif 000017
2013129028.tif 000018
2013129028.tif 000019
2013129028.tif 000020